(57)【要約】【課題】  変形しにくいという、鍛造製のリング本体の特徴を損なうことなく、サイズ調整された指輪を提供すること。【解決手段】  リング本体４をカットし、それらカット端４ａ，４ｂ同士を接合するか、あるいはカット部分に延長部材８を介在させて上記カット端４ａ，４ｂと延長部材８とを接合して、リング本体４のサイズを調整してなる指輪において、上記カット端４ａ，４ｂ同士、あるいは上記カット端４ａ，４ｂと延長部材８との接合面Ｓ１の周囲に溶接溝６が形成されるとともに、この溶接溝６がレーザーで溶融した溶加材７で埋められて上記接合面が接合されるとともに、溶接溝から外周方向に膨らんだ上記溶加材部分７が加圧鍛錬されたことを特徴とする。【選択図】  図３
2018192109.tif 000002
【特許請求の範囲】
【請求項１】
リング本体をカットし、それらカット端同士を接合するか、あるいはカット部分に延長部材を介在させて上記カット端と延長部材とを接合して、リング本体のサイズを調整してなる指輪において、
上記カット端同士、あるいは上記カット端と延長部材との接合面の周囲に溶接溝が形成されるとともに、
この溶接溝が、上記リング本体と同質もしくはほぼ同質の金属をレーザーで溶融した溶加材で埋められて上記接合面が接合されたことを特徴とする
サイズ調整された指輪。
【請求項２】
上記接合面がレーザーで溶融して接合された請求項１に記載のサイズ調整された指輪。
【請求項３】
上記溶加材部分が加圧鍛錬された請求項１又は２に記載のサイズ調整された指輪。
【請求項４】
上記溶接溝における、上記リング本体の周に沿った断面が、上記接合面の外周からリング本体外周の開口に向かって大きくなるテーパー状である請求項１〜３のいずれか１に記載のサイズ調整された指輪。
【発明の詳細な説明】
【技術分野】
【０００１】
この発明は、サイズ調整された指輪に関するものである。
【背景技術】
【０００２】
従来から、自分とはサイズが異なる人から指輪を譲り受けたときや、購入後に指のサイズが変わってしまったときなどに、指輪のサイズを調整することがあった。
指輪のサイズ調整の際には、図７に示すようなリング本体１をカットして、その周の長さを調整してからカット端１ａ，１ｂ間をロウ付けし、再度リング本体を形成するようにしていた。
【０００３】
指輪のサイズを小さくする場合には、図７（ａ）のようにカットしたカット端１ａ，１ｂを更に切り取ったり、削ったりして周の長さを短くしてからカット端１ａ，１ｂ同士をロウ付けしている。また、サイズを大きくする場合には、図７（ｂ）のように、カット端１ａ，１ｂ間に延長部材２を挟んでその両端をロウ付けしていた。
そして、ロウ付け後に、図８のように接合面からはみ出したロウ材３を研磨して表面を整えていた。
【先行技術文献】
【特許文献】
【０００４】
【特許文献１】特開２００３−０４７５１２号公報
【特許文献２】特開平０５−１７１２０１号公報の図７
【発明の概要】
【発明が解決しようとする課題】
【０００５】
上記ロウ材は、リング本体１を構成する材質と比べて融点が低く、柔らかい材質が多い。そのため、ロウ材を用いた接合では、ロウ材部分の強度が極端に低くなり、指輪をはめた手を握ったり重い荷物を持ったりしたときなどに、隣接する指や手の平の側から圧力を受けてその部分からリング本体１が変形してしまうという問題があった。
もしも、リング本体が変形してしまえば、見た目の印象も変わってしまい、初期のデザイン効果が得られない。そのうえ、リング本体に宝石を保持した石枠が設けられていた場合には、リング本体の歪みが石枠などにも影響して、宝石が外れてしまうようなことも起こる。
つまり、リング本体が変形しやすい指輪は様々な問題があった。
【０００６】
また、リング本体の変形は、上記のようにロウ付けによってサイズ調整した場合だけに起こるのではない。例えば、鋳造製のリング本体は、もともと強度が低いため、長時間指輪をはめていると、上記したような圧力によって変形してしまう。
そこで、変形し難くいリング本体として、鍛造製のリング本体が形成されることがある。
鍛造製のリング本体は、鋳造製のものと比べて強度が高くなるため、装着時の圧力によって変形しにくい。
リング本体が変形しなければ、その歪みが石枠に及んで宝石が外れてしまったり、指輪全体のデザインの印象が変化してしまったりすることもない。
【０００７】
しかし、このような鍛造製のリング本体でも、従来のようにカットした部分をロウ付けによって接合するサイズ調整をすれば、ロウ付け部分の強度が落ちて、変形しやすくなってしまう。
また、ロウ材を溶融させるガスバーナーの熱が、鍛造製のリング本体部分にも及び、ロウ付け部分の外側まで、熱作用によって強度が低下してしまうこともあった。
つまり、鍛造製にすることで強度を高くした鍛造製のリング本体が、サイズ調整をすることによって部分的に強度低下してしまい、鍛造製のリング本体における変形しにくいという特徴が損なわれてしまうという問題があった。
この発明の目的は、変形しにくいという、鍛造製のリング本体の特徴を損なうことなく、サイズ調整された指輪を提供することである。
【課題を解決するための手段】
【０００８】
第１の発明は、リング本体をカットし、それらカット端同士を接合するか、あるいはカット部分に延長部材を介在させて上記カット端と延長部材とを接合して、リング本体のサイズを調整してなる指輪において、上記カット端同士、あるいは上記カット端と延長部材との接合面の周囲に溶接溝が形成されるとともに、この溶接溝が、上記リング本体と同質もしくはほぼ同質の金属をレーザーで溶融した溶加材で埋められて上記接合面が接合されたことを特徴とする。
【０００９】
第２の発明は、上記接合面がレーザーで溶融して接合されたことを特徴とする。
第３の発明は、上記溶加材部分が加圧鍛錬されたことを特徴とする。
【００１０】
第４の発明は、上記溶接溝における、上記リング本体の周に沿った断面が、上記接合面の外周からリング本体外周の開口に向かって大きくなるテーパー状であることを特徴とする。
【発明の効果】
【００１１】
第１の発明によれば、リング本体のカット端同士、あるいはカット端と延長部材との接合面を溶加材によって接合された接合部の強度低下を抑えることができる。
上記溶加材による接合部は、リング本体と同質もしくはほぼ同質の材料なので、鍛造製のリング本体の他の部分よりは多少強度は落ちるが、ロウ材を用いた従来のように、接合部の強度を著しく低下させることがない。
また、接合面の周囲に溶接溝を形成しているので、溶加材がリング本体の太さの中心部まで届き易く、溶加材が接合面の外周を隙間なく囲んでカット端同士、あるいはカット端と延長部材とを確実に接合できる。
【００１２】
さらに、接合部では、上記溶接溝を形成した分、接合面の面積が小さくなるため、接合面にピンポイントでレーザーを照射して接合面を溶融させることができる。その結果、接合面が溶接され、接合面とその周囲の溶加材とが一体となって強固な結合が可能である。
また、レーザーを用いているので、熱をピンポイントで作用させることができ、溶接溝の外側の広い範囲に熱が作用することを防止できる。したがって、リング本体における溶接溝の外側部分を、熱の作用で強度を低下させるようなことがない。
【００１３】
このように、この発明では、鍛造製のリング本体よりも多少強度が低くなる部分を最小限にとどめることができる。また、接合部が、リング本体と同質もしくはほぼ同質の溶加材で構成されるため、従来のロウ材の接合部と比べて接合部の強度を高くできる。
したがって、リング本体の一部をカットしてサイズ調整しても、鍛造製のリング本体の、変形しにくいという特徴は維持されたままで、サイズが合った指輪を提供できる。
また、リング本体と同質もしくはほぼ同質の溶加材を用いることで、接合部の色や艶が他の部分と異なって違和感を与えるようなこともない。
【００１４】
第２の発明によれば、接合面同士を溶融して一体化させることができる。
第３の発明によれば、接合部が加圧鍛錬されることで強度が増して、リング本体全体をより変形しにくくできる。
【００１５】
第４の発明によれば、溶接溝の開口が大きくなるので、溶接溝の深部まで溶加材が入り込みやすくなる。ピンポイントで加熱された溶加材をスムーズに溶接溝内へ入れることができるので、溶接溝の外部が必要以上に加熱されて強度低下することを防止できる。
【図面の簡単な説明】
【００１６】
【図１】第１実施形態のサイズ調整前の指輪の平面図である。
【図２】第１実施形態のカット端付近の拡大断面図である。
【図３】第１実施形態のカット端同士の突き合せ状態を示す拡大断面図である
【図４】第１実施形態のサイズ調整された指輪の接合部分の拡大断面図である。
【図５】第２実施形態の接合面付近の拡大断面図である。
【図６】第３実施形態の接合面付近の拡大断面図である。
【図７】従来の指輪のサイズ調整を説明する図で、（ａ）はリング本体の一部をカットした状態、（ｂ）はサイズを大きくするために延長部材を嵌め込むところを示している。
【図８】従来のロウ付けによる接合部の拡大断面図である。
【発明を実施するための形態】
【００１７】
図１〜４を用いて、サイズを小さく直した第１実施形態の指輪を説明する。
図１は、サイズ調整をする前の指輪で、鍛造製のリング本体４に装飾部５を備えたものである。上記装飾部５は、宝石５ａを石枠５ｂで保持したものである。石枠５ｂは、鍛造製でも鋳造製でもよいが、鋳造で形成したほうが繊細なデザインを実現しやすい。
【００１８】
以下に、図１の指輪のサイズを小さく直す手順を説明する。
まず、リング本体４の一部をカットする。カットする部位は特に限定されないが、図１のように装飾部５を備えた指輪では、装飾部５から最も離れた部位をカットすることが好ましい。装飾部５にリング本体４の歪みが及ばないようにするためである。
この第１実施形態では、サイズを小さくするため、余分な長さｄ１分を取り除くようにしてカット端４ａ，４ｂでカットしている。
【００１９】
次にカット端４ａ，４ｂの周囲をテーパー状に研磨して、その先端を突き合せる。図２に示すように、テーパー状にしたカット端４ａ，４ｂがこの発明の接合面Ｓ１となり、その周囲に溶接溝６が形成される。この溶接溝６は、上記接合面Ｓ１側である溝の底部から開口６ａに向かって断面積が大きくなるＶ字状の断面形状をしたもので、上記接合面Ｓ１の全外周に沿って形成されている。
【００２０】
溶接溝６を形成したら、リング本体４と同質の金属をレーザーによって溶融した溶加材７を、上記溶接溝に埋め込む。
具体的には、リング本体４と同質の金属製線材の先端を溶接溝６の開口６ａに臨ませた状態で、上記金属製線材をレーザーで溶融させて溶加材７とする。この溶加材７を、溶接溝６内に盛るようにして溶接溝６を埋めていく。
このように溶接溝６を埋めた溶加材７が固化すれば、溶加材７によって上記カット端４ａ，４ｂからなる接合面Ｓ１が接合され、リング本体４が再形成される。
なお、上記溶加材７を溶融させる際に、上記接合面Ｓ１に対してピンポイントでレーザーを照射して接合面Ｓ１を溶融して接合することができる。
【００２１】
上記のようにして、リング本体４が再形成されたら、図３に示すように上記溶接溝６から外周方向に膨らんだ溶加材７の部分を外側から叩くようにして圧力Ｆを作用させ、図４に示すように表面を整形して加圧鍛錬する。これにより、溶接溝６内にすができることを防止しながら、接合部の強度を鍛造製のリング本体４に近づけることができる。
その後、必要に応じて、研磨や彫刻などによって、表面を整える。
【００２２】
以上のようにしてサイズ調整された第１実施形態の指輪は、リング本体４において溶加材７で囲まれた接合部が、リング本体４の他の部分と同質の金属で構成されている。そのため、従来のロウ材を用いた接合のように、接合部がリング本体４の他の部分と比べて極端に強度が落ちてしまうことがない。
さらに、レーザーはピンポイントでの加熱が可能なので、接合面Ｓ１や溶加材の溶融時に、熱の影響を受ける範囲を小さくでき、接合部の周囲が熱の作用によって強度低下することを防止できる。
【００２３】
したがって、サイズ調整をしても、サイズ調整前の鍛造製のリング本体４の強度を最大限に維持することができる。
また、この第１実施形態では、溶加材７の部分を加圧鍛錬しているので、溶加材７からなる接合部の強度を鍛造に近づけ、変形しにくい鍛造製のリング本体４の特徴を維持できる。
【００２４】
なお、この第１実施形態では、接合面Ｓ１の周囲に溶接溝６が形成されているので、接合面Ｓ１の面積が相対的に小さくなり、溶加材７が接合部の中心近くまで届きやすい。
例えば、図８に示す従来のように、溶接溝が形成されていなければ、接合面Ｓ１間に溶加材を流し込まなければならないが、接合面Ｓ１の面積が大きくなればなるほどその中心まで溶加材を到達させることが難しくなる。そして、溶加材が介在しない接合面Ｓ１の面積が大きくなれば、接合面Ｓ１の結合力が弱くなってしまう。
【００２５】
これに対し、上記溶接溝６を形成したこの第１実施形態では、小面積の接合面Ｓ１を溶接しながら、その周囲を溶加材７で囲むことで、接合面Ｓ１の十分な結合力が得られる。
また、仮に接合面Ｓ１をレーザー溶接しなくても、接合面Ｓ１の周囲を囲む溶加材７によって接合面Ｓ１を接合させることもできる。
【００２６】
第２実施形態は、サイズを大きく直した指輪の例で、図５は、リング本体４のカット端４ａ，４ｂ間に延長部材８を挿入した状態を示した部分拡大図である。なお、サイズ調整をする前の指輪は、図１に示す第１実施形態と同じである。
上記延長部材８は、リング本体４と同質の材料を用いて鍛造で形成した部材である。この延長部材８の端面８ａ，８ｂに、テーパー状にしたリング本体４のカット端４ａ，４ｂを突き合せ、この突き合せ面を接合面Ｓ２，Ｓ３としている。
【００２７】
このように、上記リング本体４のカット端４ａ，４ｂ側をテーパー状にすることで、上記接合面Ｓ２，Ｓ３の面積を小さくするとともに、この接合面Ｓ２，Ｓ３の周囲に沿った断面Ｖ字状の溶接溝９，１０が形成される。
そして、上記溶接溝９，１０に、リング本体４及び延長部材８と同質金属をレーザーによって溶融させた溶加材を埋め込んで、上記接合面Ｓ２，Ｓ３を結合する。
その後、第１実施形態と同様に、溶加材部分を加圧鍛錬し、表面を整える。
【００２８】
このようにしてサイズ調整された第２実施形態の指輪も、カット端４ａ，４ｂと延長部材８との接合面Ｓ２，Ｓ３が、リング本体４や延長部材８と同質材料の溶加材によって接合される。そのため、従来のようにロウ材を用いた接合部と比べて、接合部の強度低下を少なくできる。
また、レーザーを用いたピンポイントの加熱が可能なため、接合部以外の部分が熱作用によって強度低下することを防止できる。さらに、相対的に面積が小さい接合面Ｓ２，Ｓ３をピンポイントで加熱して溶接することもできる。
【００２９】
したがって、この第２実施形態においても、サイズ調整された指輪は、鍛造製のリング本体４の特徴である変形し難さを保ったものとなる。
なお、この第２実施形態では、延長部材８の両端面８ａ，８ｂ側は、テーパー状にしていないが、端面８ａ，８ｂ側をテーパー状にして、リング本体４側を平坦面としてもよいし、両側をテーパー状にしてもよい。両側をテーパー状にした場合には、溶接溝９，１０が大きくなる。
【００３０】
図６に示す第３実施形態は、溶接溝１１の形状が、上記第１実施形態の溶接溝６と異なるが、その他の構成は第１実施形態と同じである。
第３実施形態では、リング本体４のカット端４ａ，４ｂ側を削ってリング本体４の断面よりも小面積の接合面Ｓ４を形成しながら、その周囲に断面が四角形の溶接溝１１を形成している。
この溶接溝１１に溶加材を埋め込んで、接合面Ｓ４を結合させる。
【００３１】
この第３実施形態も、他の実施形態と同様に、サイズ調整することによって、強度を低下させることなく、もともとの鍛造製のリング本体４の特徴である変形し難さを保つことができる。
なお、溶接溝の形状は、溶加材を埋め込むことができれば、どのようなものでも構わない。
ただし、溝の底部である接合面の外周から開口に向かって断面が大きくなる形状が、溶加材が中心部まで入り込みやすいため、接合の作業性の点で有利である。
【００３２】
また、上記第１〜３実施形態の指輪は、リング本体４や延長部材８と同質の金属からなる溶加材を用いているので、サイズ調整に伴う強度低下を防止できるだけでなく、接合部の色や艶などを他の部分と同じにできるため、見た目でも違和感を与えるようなことがない。
さらに、この発明は、装飾部５を備えずに、リング本体４のみからなる指輪にも適用できる。
【産業上の利用可能性】
【００３３】
装着時に変形しにくい鍛造製のリング本体を備えた指輪のサイズ調整に最適である。
【符号の説明】
【００３４】
４    リング本体
４ａ，４ｂ    カット端
６，９，１０，１１    溶接溝
６ａ    開口
７    溶加材
８    延長部材
８ａ，８ｂ    端面
Ｆ    圧力
Ｓ１〜Ｓ４    接合面
【図１】
2018192109.tif 000003
【図２】
2018192109.tif 000004
【図３】
2018192109.tif 000005
【図４】
2018192109.tif 000006
【図５】
2018192109.tif 000007
【図６】
2018192109.tif 000008
【図７】
2018192109.tif 000009
【図８】
2018192109.tif 000010
【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
鍛造製のリング本体をカットし、それらカット端同士を接合するか、あるいはカット部分に延長部材を介在させて上記カット端と延長部材とを接合して、リング本体のサイズを調整してなる指輪において、
上記カット端同士、あるいは上記カット端と延長部材との接合面の周囲に溶接溝が形成されるとともに、
この溶接溝が、上記リング本体と同質の金属をレーザーで溶融した溶加材で埋められて上記接合面が接合されるとともに、上記溶接溝から外周方向に膨らんだ上記溶加材部分が加圧鍛錬されたことを特徴とする
サイズ調整された指輪。
【請求項２】
上記接合面がレーザーで溶融して接合された請求項１に記載のサイズ調整された指輪。
【請求項３】
上記溶接溝における、上記リング本体の周に沿った断面が、上記接合面の外周からリング本体外周の開口に向かって大きくなるテーパー状である請求項１又は２に記載のサイズ調整された指輪。
【請求項４】
鍛造製のリング本体をカットし、
上記カット端同士、あるいは上記カット端とカット部分に介在させる延長部材との接合面の周囲に溶接溝を形成し、
上記溶接溝に、上記リング本体と同質の金属をレーザーで溶融した溶加材を盛るようにして上記溶接溝を埋め、
上記溶接溝から外周方向に膨らんだ溶加材の部分を外側から叩いて表面を整形して加圧鍛錬する
指輪のサイズ調整方法。
【手続補正３】
【補正対象書類名】明細書
【補正対象項目名】０００１
【補正方法】変更
【補正の内容】
【０００１】
この発明は、サイズ調整された指輪及び指輪のサイズ調整方法に関するものである。
【手続補正４】
【補正対象書類名】明細書
【補正対象項目名】０００８
【補正方法】変更
【補正の内容】
【０００８】
第１の発明は、鍛造製のリング本体をカットし、それらカット端同士を接合するか、あるいはカット部分に延長部材を介在させて上記カット端と延長部材とを接合して、リング本体のサイズを調整してなる指輪において、上記カット端同士、あるいは上記カット端と延長部材との接合面の周囲に溶接溝が形成され、この溶接溝が、上記リング本体と同質の金属をレーザーで溶融した溶加材で埋められて上記接合面が接合されるとともに、上記溶接溝から外周方向に膨らんだ上記溶加材部分が加圧鍛錬されたことを特徴とする。
【手続補正５】
【補正対象書類名】明細書
【補正対象項目名】０００９
【補正方法】変更
【補正の内容】
【０００９】
第２の発明は、上記接合面がレーザーで溶融して接合されたことを特徴とする。
第３の発明は、上記溶接溝における、上記リング本体の周に沿った断面が、上記接合面の外周からリング本体外周の開口に向かって大きくなるテーパー状であることを特徴とする。
【手続補正６】
【補正対象書類名】明細書
【補正対象項目名】００１０
【補正方法】変更
【補正の内容】
【００１０】
第４の発明は、鍛造製のリング本体をカットし、上記カット端同士、あるいは上記カット端とカット部分に介在させる延長部材との接合面の周囲に溶接溝を形成し、上記溶接溝に、上記リング本体と同質の金属をレーザーで溶融した溶加材を盛るようにして上記溶接溝を埋め、上記溶接溝から外周方向に膨らんだ溶加材の部分を外側から叩いて表面を整形して加圧鍛錬することを特徴とする。
【手続補正７】
【補正対象書類名】明細書
【補正対象項目名】００１１
【補正方法】変更
【補正の内容】
【００１１】
第１の発明によれば、リング本体のカット端同士、あるいはカット端と延長部材との接合面を溶加材によって接合された接合部の強度低下を抑えることができる。
上記溶加材による接合部は、リング本体と同質の材料で構成されるとともに加圧鍛錬されているので、ロウ材を用いた従来のように、接合部の強度を著しく低下させることがなく、鍛造製のリング本体の他の部分に近い強度が得られる。
また、接合面の周囲に溶接溝を形成しているので、溶加材がリング本体の太さの中心部まで届き易く、溶加材が接合面の外周を隙間なく囲んでカット端同士、あるいはカット端と延長部材とを確実に接合できる。
【手続補正８】
【補正対象書類名】明細書
【補正対象項目名】００１３
【補正方法】変更
【補正の内容】
【００１３】
このように、この発明では、鍛造製のリング本体よりも多少強度が低くなる部分を最小限にとどめることができる。また、接合部が、リング本体と同質の溶加材で構成されるとともに加圧鍛錬されるため、接合部の強度を鍛造に近づけることができる。
したがって、リング本体の一部をカットしてサイズ調整しても、鍛造製のリング本体の、変形しにくいという特徴は維持されたままで、サイズが合った指輪を提供できる。
また、リング本体と同質の溶加材を用いることで、接合部の色や艶が他の部分と異なって違和感を与えるようなこともない。
【手続補正９】
【補正対象書類名】明細書
【補正対象項目名】００１４
【補正方法】変更
【補正の内容】
【００１４】
第２の発明によれば、接合面同士を溶融して一体化させることができる。
【手続補正１０】
【補正対象書類名】明細書
【補正対象項目名】００１５
【補正方法】変更
【補正の内容】
【００１５】
第３の発明によれば、溶接溝の開口が大きくなるので、溶接溝の深部まで溶加材が入り込みやすくなる。ピンポイントで加熱された溶加材をスムーズに溶接溝内へ入れることができるので、溶接溝の外部が必要以上に加熱されて強度低下することを防止できる。
第４の発明によれば、サイズ調整しても、サイズ調整前の鍛造製のリング本体の強度を最大限に維持することができる。また、接合部の色や艶が他の部分と異なって違和感を与えることもない。
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
鍛造製のリング本体をカットし、それらカット端同士を接合するか、あるいはカット部分に延長部材を介在させて上記カット端と延長部材とを接合して、リング本体のサイズを調整してなる指輪において、
上記カット端同士、あるいは上記カット端と延長部材との接合面の周囲に溶接溝が形成されるとともに、
この溶接溝が、上記リング本体と同質の金属を溶融した溶加材で埋められて上記接合面が接合されるとともに、上記溶接溝から外周方向に膨らんだ上記溶加材部分が加圧鍛錬されたことを特徴とする
サイズ調整された指輪。
【請求項２】
上記接合面を溶融して接合した請求項１に記載のサイズ調整された指輪。
【請求項３】
上記溶接溝における、上記リング本体の周に沿った断面が、上記接合面の外周からリング本体外周の開口に向かって大きくなるテーパー状である請求項１又は２に記載のサイズ調整された指輪。
【請求項４】
鍛造製のリング本体をカットし、
上記カット端同士、あるいは上記カット端とカット部分に介在させる延長部材との接合面の周囲に溶接溝を形成し、
上記溶接溝に、上記リング本体と同質の金属をレーザーで溶融した溶加材を盛るようにして上記溶接溝を埋め、
上記溶接溝から外周方向に膨らんだ溶加材の部分を外側から叩いて表面を整形して加圧鍛錬する
指輪のサイズ調整方法。
【手続補正２】
【補正対象書類名】明細書
【補正対象項目名】０００８
【補正方法】変更
【補正の内容】
【０００８】
第１の発明は、鍛造製のリング本体をカットし、それらカット端同士を接合するか、あるいはカット部分に延長部材を介在させて上記カット端と延長部材とを接合して、リング本体のサイズを調整してなる指輪において、上記カット端同士、あるいは上記カット端と延長部材との接合面の周囲に溶接溝が形成され、この溶接溝が、上記リング本体と同質の金属を溶融した溶加材で埋められて上記接合面が接合されるとともに、上記溶接溝から外周方向に膨らんだ上記溶加材部分が加圧鍛錬されたことを特徴とする。
【手続補正３】
【補正対象書類名】明細書
【補正対象項目名】０００９
【補正方法】変更
【補正の内容】
【０００９】
第２の発明は、上記接合面を溶融して接合したことを特徴とする。
第３の発明は、上記溶接溝における、上記リング本体の周に沿った断面が、上記接合面の外周からリング本体外周の開口に向かって大きくなるテーパー状であることを特徴とする。